FR 2807442 A1 20011012 FR 0004378 A 20000406 Adhésif acétate d'éthylvinyle, sans paraffine, pour la fabrication de produits thermoscellables dans des moules. L'invention concerne un adhésif EVA, thermoscellable notamment dans le domaine de l'étiquetage dans les moules. Les adhésifs actuellement utilisés contiennent des cires micro cristallines ou des- paraffines. Ils sont appliqués en fusion sur des papiers ou films polyéthylène, polypropylène ou polyterephtalates. Les supports sont imprimés et enduits avec l'adhésif qui thermoscelle dans les moules lors de l'injection des flacons, gobelets et pots en polystyrène, polyéthylène, et polypropylène. Les adhésifs EVA formulés avec des cires ou paraffines ont tendance lors du déroulement des bobines, de déposer des cires et paraffines sur les embarrages et cylindres, rouleaux de guidage, ou outils de découpe. Industriellement la dépose de l'adhésif en fusion se fait par cylindres ou buses à lèvres à des vitesses jusqu'à 300 m/mn, l'adhésif étant en fusion. Après refroidissement de 1 'enduction à cette vitesse sur une bobine, l'adhésif doit être suffisamment sec en surface pour éviter un collage ou prise par blocage et collage des spires entre elles. L'invention se rapporte à un adhésif à base d'acétate d'éthyvinyle et de résines tackifiantes, sans utiliser de cires microcristallines ou paraffines. Les acétates d'éthylvinyle permettant d'obtenir des basses viscosités ainsi que d'autres performances telles que le glissant, le scellage à 65 C, la cohésion à chaud, sont des copolymères d'acétate d'éthylvinyle de 28et 33% tels que : EXXON Adeva 628,27.5% d'acide, indice de fluidité 400 à 190 C, Adeva 629 33% d'acide, indice de fluidité 400 à 190 C, Adeva 660 28% d'acide, indice de fluidité 2500 à 190 C, g/10 minutes, d'une part, par ailleurs des résines tackifiantes telles que Escorez 5300,5400, 5600, 5618, Sylvarez SA 120, ou Norsolène S 115 et S 120, des cires de polyéthylène modifiées ou non, telles que- Vestowax A 616, AC 400 d'Allied signal, et comme agent glissant des dérivés de monoamide d'acide érucique ou d'une huile polydiméthylsiloxane. Les adhésifs thermofusibles selon l'invention sont applicables en fusion avec des cylindres lisses entre 150 et 190 C, ou avec des buses à lèvres chauffées aux mêmes températures sur des supports en papier, films polyéthylène, polypropylène ou polyester. Ils se différencient des adhésifs habituels contenant des paraffines par le fait qu'ils ne déposent pas de résidus paraffiniques sur les pièces métalliques des machines de conditionnement et permettent par voie de conséquence, d'augmenter la performance des machines de conditionnement, celles-ci ne nécessitant plus autant d'arrêts pour le nettoyage. Selon l'invention le pouvoir glissant final est obtenu par l'addition de monoamide d'acide érucique ou d'une huile polydimethylosiloxane. Exemple 1 Dans un malaxeur chauffé à 120 - 150 C on introduit les composés suivants : 8% d'Escorez 5600 résine tackifiante polycyclique aromatique hydrogénée d'un point de ramollissement de 103 C de chez EXXON Chemicals, 9% de Sylvarez SA 120 résine tackifiante et cohésivante hydrocarbonée de chez Arizona Chemicals, 5% de Vestowax A 616 Cire de polyéthylène HULS d'une masse moléculaire de 1600 environ, 52% Adeva 660 Copolymère d'acétate d'éthylvinyle avec 28% de taux d'acétate de chez EXXON Chemicals et un indice de fluidité de 2500g/10 min à 190 C (ASTM D 1238), 25% Adeva 629 Copolymère d'acétate d'éthylvinyle avec 28% de taux d'acétate de chez EXXON Chemicals et un indice de fluidité de 400 g/10 min à 190 C (ASTM D 1238), 1% d'un dérivé monoamide d'acide érucique. Le mélange est porté à une température de 140 C pour homogénéisation sous agitation. A 140 C l'adhésif est un liquide translucide blanchâtre qui se dépote sur une bande de refroidissement. Refroidi l'adhésif reste translucide en film mince, élastique, sec en surface et solide. On applique sur une machine MELTEX - NORDSON au laboratoire 12 - 13 g/m2 d'adhésif sur un papier velin de 80 g/m2 à 175 C. Evaluation du collage avec une éprouvette de 30 mm Machine à thermosceller BRUGGER HSG/ ETK Mâchoire haute chauffée à 65 C Mâchoire basse température ambiante, temps de mise en pression 1 seconde Pression d'air 3 bars 2 mâchoires en acier de 10 mm de large. Collage sur polystyrène : défibrage du papier de l'éprouvette, collage sur papier avec verni U. V., défibrage du papier verni. Exemple 1A L'invention se rapporte à un adhésif d'acétate d'éthylvinyle sans paraffines, qui comprend : 30 à 80% Adeva 660,10 à 35% Adeva 629,2 à 12% Sylvarez SA 120,2 à 12% Escorez 5600,2 à 10% Vestowax A 616,0.1 à 2% monoamide d'acide érucique, évaluation du collage sur BRUGGER HSG/ ETK tel que mentionné dans l'exemple 1. Exemple 2 On procède dans les mêmes conditions citées dans l'exemple 1 en utilisant : 8% Escorez 5600 Exxon Chemicals, 9% Sylvarez SA 120 Arizona Chemicals, 6% Vestowax A 616 Hüls, 54% Adeva 660 Exxon Chemicals, 22% Adeva 628 Exxon Chemicals, 1% d'un dérivé monoamide d'acide érucique. Après refroidissement on obtient un adhésif translucide en film solide à 20 C élastique et sec en surface. Evaluation du collage sur BRUGGER HSG/ ETK tel que mentionné dans l'exemple 1. Collage sur polystyrène : défibrage du papier de l'éprouvette Collage sur papier avec verni U.V. : défibrage du papier verni. Exemple 2A L'invention se rapporte à un adhésif d'acétate d'éthylvinyle sans paraffines, qui comprend : 30 à 80% Adeva 660,10 à 35% Adeva 628,2 à 12% Sylvarez SA 120,2 à 12% Escorez 5600,2 à 10% Vestowax A 616,0.1 à 2% monoamide d'acide érucique, évaluation du collage sur BRUGGER HSG/ ETK tel que mentionné dans l'exemple 1. Exemple 3 On procède dans les mêmes conditions que citées dans l'exemple 1, 8% Escorez 5600 Exxon Chemicals 9% Sylvarez SA 120 Arizona Chemicals 6% Vestowax A 616 Hüls 54% Adeva 660 Exxon Chemicals, 22% Adeva 628 Exxon Chemicals, 1% d'un dérivé monoamide d'acide érucique. Evaluation des collages sur BRUGGER, tel que mentionné dans l'exemple 1 Collage sur polystyrène défibrage du papier de l'éprouvette polystyrène Collage sur papier verni U.V. défibrage du papier verni. Exemple 3A L'invention se rapporte à un adhésif d'acétate d'éthylvinyle sans paraffines, qui comprend : 30 à 80% Adeva 660,10 à 35% Adeva 628 ou 10 à 35% Adeva 629, 2 à 12% Sylvarez SA 120, 2 à 12% Escorez 5600,2 à 10% Vestowax A 616,0.1 à 3% d'une huile de polydiméthylsiloxane, évaluation du collage sur BRUGGER HSG/ ETK tel que mentionné dans l'exemple 1. REVENDICATIONS : 1- Adhésif Copolymère EVA acétate d'éthylvynile caractérisé en ce qu'il comprend, 30 à 80% d'Adeva 660,10 à 35% d'Adeva 629,2 à 10% de Vestowax A 616, 2 à 12% de Sylvarez SA 120, 2 à 12% d'Escorez 5600, et de 0.1à 2% d'un dérivé monoamide d'acide érucique. 2- Adhésif copolymère EVA caractérisé en ce qu'il comprend, 30 à 80% d'Adeva 660,10 à 35% d'Adeva 628,2 à '10% de Vestowax A 616,2 à 12% de Sylvarez SA 120,2 à 12% d'Escorez 5600,0.1 à 2% d'un dérivé monoamide d'acide érucique. 3- Adhésif copolymère EVA caractérisé en ce qu'il comprend, 30 à 80% d'Adeva 660,10 à 35% d'Adeva 629 ou 628,2 à 10% de Vestowax A 616,2 à 12% de Sylvarez SA 120,2 à 12% d'Escorez 5600, 0.1à 3% d'une huile silicone polydiméthylsiloxane. 4- Adhésif selon la revendication 1 caractérisée en ce qu'il comprend, une résine Polycyclique hydrogénée d'un point de ramollissement de 100 C tel que les Escorez 5400 ou 5300 en remplacement de l'Escorez 5600. 5- Adhésif selon revendication 1 caractérisé en ce qu'il comprend une résine hydrocarbonée aromatique tels que les Norsolene S 115 ou S 120, en remplacement de l'Escorez 5600. 6- Adhésif selon la revendication 1 caractérisé en ce qu'il comprend une cire d'un copolymère acétate d'éthylvinyle d'un taux d'acétate de 10 à 12%, tel que AC 400 d'Allied Signal, en remplacement du Vestowax A 616. 7- Adhésif selon la revendication 1 caractérisé en ce qu'il comprend de 30 à 80% d'Adeva 660, 10 à 35% d'Adeva 629 ou 628, 2 à 6% de Vestowax A 616, 2 à 15% d'Escorez 5600 ou 5618, et de 0.1à 2% d'un dérivé monoamide d'acide érucique. 8- Adhésif selon la revendication 1 caractérisé en ce qu'il comprend un agent glissant de 1 à 3% d'une huile silicone polydimethylsiloxane, en remplacement du dérivé monoamide d'acide érucique. 9- Adhésif selon l'une quelconque revendications del à 8 pour le banderolage de pots en polystyrène pour yaourts ou desserts selon le procédé d'étiquetage dans le moule. 10- Utilisation de l'adhésif selon l'une quelconque revendications de 1 à 8 pour le collage d'étiquettes dans un moule sur flacon en polyéthylène. 11- Utilisation de l'adhésif selon l'une quelconque revendications de 1 à 8 pour le collage d'étiquettes dans un moule sur des flacons en polypropylène ou polyterephtalate d'éthylène. 12- Article destiné à l'étiquetage dans un moule selon l'une quelconque revendications de 1 à 12.